(57)【要約】【課題】被研磨物の平坦性を向上させるために厚さ精度を向上させた保持パッドを提供する。【解決手段】保持パッド１は、被研磨物を保持するための保持面Ｐを有するポリウレタンシート２と、保持面Ｐの反対面側に接合されたポリウレタンシート３とを備えている。ポリウレタンシート２は、保持面Ｐ側に微多孔が形成されたスキン層２ａを有しており、内部に微多孔より大きい孔径の発泡５が形成されている。ポリウレタンシート３は、微多孔より大きく発泡５より小さい孔径の発泡６が略均等に形成されており、ポリウレタンシート２より小さい圧縮率を有している。ポリウレタンシート３のポリウレタンシート２と反対面側は、ポリウレタンシート２、３の全体の厚さが一様となるようにバフ処理されている。バフ処理時にポリウレタンシート２の伸縮がポリウレタンシート３で抑制される。【選択図】図１
2008030146.tif 000002
【特許請求の範囲】
【請求項１】
被研磨物を保持するための保持面を有し前記保持面側に微多孔が形成され内部に前記保持面側に形成された微多孔より大きい孔径の発泡が形成された第１の軟質プラスチックシートと、前記第１の軟質プラスチックシートの保持面側に形成された微多孔より大きく前記第１の軟質プラスチックシートに形成された発泡より小さい孔径の発泡が略均等に形成され、かつ、前記第１の軟質プラスチックシートより小さい圧縮率を有する第２の軟質プラスチックシートとを備え、前記第２の軟質プラスチックシートは、前記第１の軟質プラスチックシートの保持面の反対面側に接合されており、前記第１の軟質プラスチックシートが接合された反対面側が前記第１及び第２の軟質プラスチックシートの全体の厚さが一様となるようにバフ処理されていることを特徴とする保持パッド。
【請求項２】
前記第２の軟質プラスチックシートは、前記第１の軟質プラスチックシートより大きい硬度を有することを特徴とする請求項１に記載の保持パッド。
【請求項３】
前記第１及び第２の軟質プラスチックシートは、いずれもポリウレタン樹脂製であることを特徴とする請求項１に記載の保持パッド。
【請求項４】
前記第１及び第２の軟質プラスチックシートは、ポリウレタン樹脂で接合されていることを特徴とする請求項３に記載の保持パッド。
【請求項５】
前記第２の軟質プラスチックシートのバフ処理された面側に、定盤に装着するための両面テープの片面が更に貼り合わされていることを特徴とする請求項１乃至請求項４のいずれか１項に記載の保持パッド。
【請求項６】
前記第２の軟質プラスチックシートと前記両面テープとの間に、少なくとも可撓性フィルム、不織布及び織布から選択される１種の基材が更に貼り合わされていることを特徴とする請求項５に記載の保持パッド。
【発明の詳細な説明】
【技術分野】
【０００１】
本発明は保持パッドに係り、特に、被研磨物を保持するための保持面を有する保持パッドに関する。
【背景技術】
【０００２】
従来、レンズ、平行平面板、反射ミラー等の光学材料、ハードディスク用基板、シリコンウエハ、液晶ディスプレイ用ガラス基板等の材料（被研磨物）では、高精度な平坦性が要求されるため、研磨布を使用した研磨加工が行われている。通常、これらの被研磨物の研磨加工には、片面研磨機や両面研磨機などが用いられている。被研磨物を片面ずつ研磨加工する片面研磨機では、表面が平坦な保持定盤に被研磨物を一面側で保持させ、表面が平坦な研磨定盤に装着した研磨布により、研磨液を供給しながら被研磨物の他面側（加工表面）に研磨加工が行われている。
【０００３】
一般に、片面研磨機を使用した研磨加工では、被研磨物が金属製の保持定盤と直接接触して生じる被研磨物表面のスクラッチ（キズ）等を回避するため、保持定盤に軟質クロス等の保持パッドが装着されている。例えば、液晶ディスプレイ用のガラス基板等の研磨加工では、保持パッドに、被研磨物を保持するための保持面側に微多孔が形成された表面層（スキン層）を有し、表面層より内側に表面層に形成された微多孔より大きい孔径の発泡が形成された軟質プラスチックシートが使用される。この軟質プラスチックシートは、軟質プラスチック（樹脂）を水混和性の有機溶媒に溶解させた樹脂溶液をシート状の成膜基材に塗布後、水系凝固液中で樹脂を凝固再生させる湿式成膜法で製造される。凝固再生に伴い、軟質プラスチックシートの表面（保持面）には表面層を構成する微多孔が厚さ数μｍ程度に亘り緻密に形成され、表面層より内側に発泡が連続して形成される。微多孔が緻密に形成された表面層は、表面が平坦で被研磨物との接触性に優れるため、被研磨物の保持が可能となる。研磨加工時には、保持パッドが保持面の反対面で保持定盤に装着され、保持面が被研磨物に密着することで被研磨物が保持される。
【０００４】
ところが、湿式成膜法では、樹脂溶液が粘性を有するため、成膜基材への塗布時に厚さバラツキが生じると共に、凝固再生時にも有機溶媒と水系凝固液との置換により厚さバラツキが生じやすい。このため、軟質プラスチックシートの保持面の平坦性が損なわれる（大きく波打った表面となる）。厚さバラツキが生じた軟質プラスチックシートを使用した保持パッドで被研磨物を保持して研磨加工を行うと、保持パッドの厚さの大きな部分で被研磨物にかかる押圧力が大きくなるため、当該部分の加工表面が大きく研磨加工され（保持パッドの厚さバラツキが被研磨物に転写され）て被研磨物の平坦性が損なわれることとなる。これを解決するために、例えば、保持パッドを研磨機の保持定盤に装着した後、研磨加工を行う前に保持パッドに矯正板の平坦な面を密着保持しつつ研磨加工を行うときと同様に研磨機を作動させることで、矯正板の平坦な面を保持パッドに転写し厚さバラツキを矯正して保持パッドの保持面を平坦化する技術が開示されている（特許文献１参照）。
【０００５】
一方、被研磨物及び保持定盤間に保持パッドを介在させることで、スクラッチ等を回避することはできるが、保持パッドの被研磨物保持能力が不十分なときは、研磨加工中に被研磨物の横ずれ等が生じるため、被研磨物を平坦に保持することができなくなり、被研磨物の平坦性が損なわれることとなる。また、被研磨物、特に液晶ディスプレイ用ガラス基板の大型化が進められていることから、保持パッドには、被研磨物の横ずれや脱落を防止するために、被研磨物保持能力の一層の向上が望まれている。被研磨物保持能力の向上に関し、例えば、湿式成膜法で作製した表面層を有する多孔質フィルムに、表面層側を研削加工して厚さバラツキを低減したもう１枚の多孔質フィルムを、接着材層を介して貼り合わせる技術が開示されている（特許文献２参照）。この技術では、接着材層の介在により、表面層を有する多孔質フィルムで被研磨物を密着保持して研磨加工するときに、表面層を有する多孔質フィルムに研磨液が浸透しても厚さバラツキを低減した多孔質フィルムでは研磨液の浸透が抑制される。このため、表面層側の多孔質フィルムが硬くなり被研磨物保持能力が低下しても、もう１枚の多孔質フィルムの弾力性が維持されることから、保持パッド全体として被研磨物保持能力を維持することができる。
【０００６】
【特許文献１】特開２００４−９０１２４号公報
【特許文献２】特開２００５−１１９７２号公報
【発明の開示】
【発明が解決しようとする課題】
【０００７】
しかしながら、特許文献１の技術では、保持パッドを平坦化するために、目的とする被研磨物の研磨加工を行う前に、矯正板を使用した矯正作業を行わなければならない。このため、研磨機に保持パッドを装着してもすぐに研磨加工を行うことができず、研磨加工全体の作業効率が低下する。一方、特許文献２の技術では、研磨液の浸透が抑制された多孔質フィルムの弾力性で厚さバラツキの吸収が期待されるものの、被研磨物に密着する多孔質フィルムの厚さバラツキが湿式成膜時のまま残されるため、その厚さバラツキが大きくなると、厚さバラツキの吸収が不十分となる。厚さバラツキが残されていると、大型化が進められている被研磨物の研磨加工では、被研磨物の平坦性の低下を招く。従って、被研磨物保持能力を確保しつつ厚さ精度に一層優れた保持パッドが望まれている。
【０００８】
本発明は上記事案に鑑み、被研磨物の平坦性を向上させるために、厚さ精度を向上させた保持パッドを提供することを課題とする。
【課題を解決するための手段】
【０００９】
上記課題を解決するために、本発明は、被研磨物を保持するための保持面を有し前記保持面側に微多孔が形成され内部に前記保持面側に形成された微多孔より大きい孔径の発泡が形成された第１の軟質プラスチックシートと、前記第１の軟質プラスチックシートの保持面側に形成された微多孔より大きく前記第１の軟質プラスチックシートに形成された発泡より小さい孔径の発泡が略均等に形成され、かつ、前記第１の軟質プラスチックシートより小さい圧縮率を有する第２の軟質プラスチックシートとを備え、前記第２の軟質プラスチックシートは、前記第１の軟質プラスチックシートの保持面の反対面側に接合されており、前記第１の軟質プラスチックシートが接合された反対面側が前記第１及び第２の軟質プラスチックシートの全体の厚さが一様となるようにバフ処理されていることを特徴とする。
【００１０】
本発明では、第１の軟質プラスチックシートの保持面側に形成された微多孔より大きく第１の軟質プラスチックシートに形成された発泡より小さい孔径の発泡が略均等に形成され、かつ、第１の軟質プラスチックシートより小さい圧縮率を有する第２の軟質プラスチックシートが、第１の軟質プラスチックシートの保持面の反対面側に接合されているため、第２の軟質プラスチックシートの外力に対する変形量が第１の軟質プラスチックシートより小さくなることから、第２の軟質プラスチックシートの第１の軟質プラスチックシートが接合された反対面側をバフ処理するときに第１の軟質プラスチックシートの伸縮が第２の軟質プラスチックシートで抑制されるので、第１及び第２の軟質プラスチックシートの全体の厚さ精度を向上させることができ、厚さ精度の向上により略平坦化した保持面に被研磨物を当接し保持することで研磨加工時に被研磨物にかかる押圧力が均等化されるので、被研磨物の平坦性を向上させることができる。
【００１１】
この場合において、第２の軟質プラスチックシートが第１の軟質プラスチックシートより大きい硬度を有していてもよい。また、第１及び第２の軟質プラスチックシートをいずれもポリウレタン樹脂製とすることができる。このとき、第１及び第２の軟質プラスチックシートがポリウレタン樹脂で接合されるようにしてもよい。また、第２の軟質プラスチックシートのバフ処理された面側に、定盤に装着するための両面テープの片面が更に貼り合わされていてもよい。このとき、第２の軟質プラスチックシートと両面テープとの間に、少なくとも可撓性フィルム、不織布及び織布から選択される１種の基材が更に貼り合わされていてもよい。
【発明の効果】
【００１２】
本発明によれば、第１の軟質プラスチックシートに形成された微多孔より大きく発泡より小さい孔径の発泡が略均等に形成され、かつ、第１の軟質プラスチックシートより小さい圧縮率を有する第２の軟質プラスチックシートが、第１の軟質プラスチックシートの保持面の反対面側に接合されているため、第２の軟質プラスチックシートの外力に対する変形量が第１の軟質プラスチックシートより小さくなることから、第２の軟質プラスチックシートをバフ処理するときに第１の軟質プラスチックシートの伸縮が第２の軟質プラスチックシートで抑制されるので、第１及び第２の軟質プラスチックシートの全体の厚さ精度を向上させることができ、厚さ精度の向上により略平坦化した保持面に被研磨物を当接し保持することで研磨加工時に被研磨物にかかる押圧力が均等化されるので、被研磨物の平坦性を向上させることができる、という効果を得ることができる。
【発明を実施するための最良の形態】
【００１３】
以下、図面を参照して、本発明に係る保持パッドの実施の形態について説明する。
【００１４】
（保持パッド）
図１に示すように、本実施形態の保持パッド１は、ポリウレタン樹脂で成膜され被研磨物を保持するための保持面Ｐを有する第１の軟質プラスチックシートとしてのポリウレタンシート２と、ポリウレタンシート２の保持面Ｐの反対面側に接合されポリウレタン樹脂で成膜された第２の軟質プラスチックシートとしてのポリウレタンシート３とを備えている。
【００１５】
ポリウレタンシート２は、保持面Ｐ側に、図示を省略した緻密な微多孔が形成されたスキン層２ａを有しており、内部（スキン層２ａより内側）に、ナップ層２ｂを有している。ナップ層２ｂには、スキン層２ａに形成された微多孔より孔径が大きく、ポリウレタンシート２の厚さのほぼ全体に亘る長さで厚さ方向に沿って丸みを帯びた断面略三角状の発泡５が形成されている。発泡５は、保持面Ｐ側の孔径がポリウレタンシート３側より小さく形成されている。すなわち、発泡５は、スキン層２ａ側で縮径されている。発泡５同士の間のポリウレタン樹脂中には、スキン層２ａに形成された微多孔より孔径が大きく発泡５より孔径が小さい図示しない発泡が形成されている。スキン層２ａの図示を省略した微多孔、ナップ層２ｂの発泡５及び図示しない発泡は、不図示の連通孔で立体網目状につながっている。
【００１６】
一方、ポリウレタンシート３には、ポリウレタンシート２のスキン層２ａに形成された微多孔より大きくナップ層２ｂに形成された発泡５より小さい孔径の略球状の発泡６が略均等に形成されている。このため、ポリウレタンシート２、３のそれぞれを加圧したときは、ポリウレタンシート２の発泡５がポリウレタンシート３の発泡６より大きく変形することから、ポリウレタンシート３の圧縮率（加圧したときの厚さ減少分の加圧する前の厚さに対する百分率）がポリウレタンシート２より小さくなる。ポリウレタンシート２の圧縮率は、例えば、１０％〜７０％の範囲に設定されており、ポリウレタンシート３の圧縮率は、例えば、１％〜５％の範囲に設定されている。また、ポリウレタンシート３は、圧縮率がポリウレタンシート２より小さいため、硬度がポリウレタンシート２より大きくなる。ポリウレタンシート２とポリウレタンシート３とは、ポリウレタン樹脂で接合されている。ポリウレタンシート３のポリウレタンシート２が接合された反対面側は、ポリウレタンシート２、３の全体の厚さ（図１の縦方向の長さ）が一様となるようにバフ処理されている（詳細後述）。
【００１７】
また、保持パッド１は、ポリウレタンシート３のバフ処理された面側に、ポリウレタンシート２、３を支持する基材７が貼り合わされている。基材７には、少なくともポリエチレンテレフタレート（以下、ＰＥＴと略記する。）製フィルム等の可撓性フィルム、不織布又は織布から選択される１種が使用されている。基材７の下面側（ポリウレタンシート３と反対側）には、一面側（最下面側）に剥離紙９を有し研磨機に保持パッド１を装着するための両面テープ８の他面側が貼り合わされている。
【００１８】
（保持パッドの製造）
保持パッド１は、図２に示す各工程を経て製造されるが、準備工程〜洗浄・乾燥工程でそれぞれ成膜されたポリウレタンシート２、３が接合工程で接合される。ポリウレタンシート２の作製、ポリウレタンシート３の作製の順に説明する。
【００１９】
準備工程では、ポリウレタン樹脂、ポリウレタン樹脂を溶解可能な水混和性の有機溶媒のＮ，Ｎ−ジメチルホルムアミド（以下、ＤＭＦと略記する。）及び添加剤を混合してポリウレタン樹脂を溶解させる。ポリウレタン樹脂には、ポリエステル系、ポリエーテル系、ポリカーボネート系等の樹脂から選択して用い、例えば、ポリウレタン樹脂を３０重量％となるようにＤＭＦに溶解させる。添加剤としては、発泡５の大きさや量（個数）を制御するため、カーボンブラック等の顔料、発泡を促進させる親水性活性剤及びポリウレタン樹脂の凝固再生を安定化させる疎水性活性剤等を用いることができる。得られた溶液を濾過することで凝集塊等を除去した後、真空下で脱泡してポリウレタン樹脂溶液４５を得る。
【００２０】
塗布工程、凝固再生工程及び洗浄・乾燥工程では、準備工程で得られたポリウレタン樹脂溶液を成膜基材に連続的に塗布し、水系凝固液に浸漬することでポリウレタン樹脂を凝固再生させ、洗浄後乾燥させてポリウレタンシート２を得る。塗布工程、凝固再生工程及び洗浄・乾燥工程は、図３に示す成膜装置で連続して実行される。
【００２１】
図３に示すように、成膜装置６０は、ポリウレタン樹脂に対して貧溶媒である水を主成分としポリウレタン樹脂を凝固再生させるための凝固液２５が満たされた凝固槽２０、凝固再生後のポリウレタン樹脂を洗浄する水等の洗浄液３５が満たされた洗浄槽３０及びポリウレタン樹脂を乾燥させるためのシリンダ乾燥機５０を連続して備えている。
【００２２】
凝固槽２０の上流側には、成膜基材４３を供給する基材供給ローラ４１が配置されている。基材供給ローラ４１の下流側にはガイドローラ４８が配置されており、ガイドローラ４８の下流側には成膜基材４３にポリウレタン樹脂溶液４５を略均一に塗布するナイフコータ４６が配置されている。ナイフコータ４６の下流側で凝固槽２０の上方にはガイドローラ２１が配置されている。なお、成膜基材４３には、凝固液２５が浸透しないＰＥＴ製等の可撓性フィルムが用いられる。
【００２３】
凝固槽２０には、洗浄槽３０側の内側下部にガイドローラ２３が配置されている。凝固槽２０の上方で洗浄槽３０側には凝固再生後のポリウレタン樹脂を脱水処理するマングルローラ２８が配置されている。マングルローラ２８の下流側で洗浄槽３０の上方にはガイドローラ３１が配置されている。洗浄槽３０には、成膜基材４３の搬送方向と同じ長手方向で上部に４本、下部に５本のガイドローラ３３が上下交互となるように配設されている。洗浄槽３０の上方でシリンダ乾燥機５０側には、洗浄後のポリウレタン樹脂を脱水処理するマングルローラ３８が配置されている。シリンダ乾燥機５０には、内部に熱源を有する４本のシリンダが上下４段に配設されている。シリンダ乾燥機５０の下流側には、乾燥後のポリウレタン樹脂を（成膜基材４３と共に）巻き取る巻取ローラ４２が配置されている。なお、マングルローラ２８、３８、シリンダ乾燥機５０及び巻取ローラ４２は、図示を省略した回転駆動モータに接続されており、これらの回転駆動力により成膜基材４３が基材供給ローラ４１から巻取ローラ４２まで搬送される。
【００２４】
図２に示すように、塗布工程では、準備工程で調製したポリウレタン樹脂溶液４５が常温下でナイフコータ４６により成膜基材４３に略均一に塗布される。このとき、ナイフコータ４６と成膜基材４３の上面との間隙（クリアランス）を調整することで、ポリウレタン樹脂溶液４５の塗布厚さ（塗布量）を調整する。
【００２５】
凝固再生工程では、ナイフコータ４６でポリウレタン樹脂溶液４５が塗布された成膜基材４３が、ガイドローラ２１からガイドローラ２３へ向けて凝固液２５中に導入される。凝固液２５中では、まず、塗布されたポリウレタン樹脂溶液４５の表面に厚さ数μｍにわたりスキン層２ａを構成する微多孔が形成される。その後、ポリウレタン樹脂溶液４５中のＤＭＦと凝固液２５との置換の進行によりポリウレタン樹脂が成膜基材４３の片面に凝固再生する。この凝固再生は、ポリウレタン樹脂溶液４５が塗布された成膜基材４３が凝固液２５中に進入してからガイドローラ２３に到る間に完了する。ＤＭＦがポリウレタン樹脂溶液４５から脱溶媒するときに、ポリウレタン樹脂中にナップ層２ｂを構成する発泡５が形成される。凝固再生したポリウレタン樹脂は、凝固液２５から引き上げられ、マングルローラ２８で余分な凝固液２５が絞り落とされた後、ガイドローラ３１を介して洗浄槽３０に搬送され洗浄液３５中に導入される。
【００２６】
洗浄・乾燥工程では、洗浄液３５中に導入されたポリウレタン樹脂をガイドローラ３３に上下交互に通過させることによりポリウレタン樹脂が洗浄される。洗浄後、ポリウレタン樹脂は洗浄液３５から引き上げられ、マングルローラ３８で余分な洗浄液３５が絞り落とされる。その後、シリンダ乾燥機５０の４本のシリンダ間を交互（図３の矢印方向）に、シリンダの周面に沿って通過させることでポリウレタン樹脂を乾燥させる。乾燥後のポリウレタン樹脂（ポリウレタンシート２）は、成膜基材４３と共に巻取ローラ４２に巻き取られる。
【００２７】
次に、ポリウレタンシート３の作製について説明するが、上述したポリウレタンシート２の作製と同じ工程、条件、成膜装置についてはその説明を省略し、異なる工程のみ説明する。
【００２８】
準備工程では、ポリウレタン樹脂、ＤＭＦ、添加剤及び発泡調整用の調整有機溶媒を配合する。ポリウレタン樹脂、ＤＭＦ、添加剤を混合しポリウレタン樹脂を溶解させた後、凝固再生時のＤＭＦと水との置換を遅らせるため、所定量の調整有機溶媒を添加し樹脂エマルジョン４９を得る。調整有機溶媒には、水に対する溶解度がＤＭＦより小さく、ＤＭＦに溶解させたポリウレタン樹脂を凝固（ゲル化）させることなく、ポリウレタン樹脂を溶解させた溶液に均一に混合又は分散できるものを用いる。具体例としては、酢酸エチル、イソプロピルアルコール等を挙げることができる。調整有機溶媒の添加量を変えることで、ポリウレタンシート３の内部に形成される発泡６の大きさや量（個数）を制御することができ、ポリウレタンシート３の圧縮率を調整することができる。本例では、ポリウレタンシート３の圧縮率を上述した範囲に設定するため、調整有機溶媒の添加量を樹脂エマルジョン４９の１００部に対して２０〜４５部の範囲とすることが好ましい。
【００２９】
凝固再生工程では、樹脂エマルジョン４９が塗布された成膜基材４３が凝固液２５に導入され、ポリウレタン樹脂を凝固再生させる。凝固液２５中では、まず、樹脂エマルジョン４９の表面にポリウレタンシート２と同様にスキン層が形成されるが、樹脂エマルジョン４９に調整有機溶媒が添加されているため、樹脂エマルジョン４９中のＤＭＦ及び調整有機溶媒と凝固液２５との置換の進行が遅くなる。このため、表面に形成されたスキン層より内側には、ポリウレタンシート２のナップ層２ｂに形成された発泡５より孔径が小さくスキン層２ａに形成された微多孔より孔径が大きい発泡６が略均等に形成される。
【００３０】
ここで、ポリウレタンシート２の発泡５及びポリウレタンシート３の発泡６の形成について説明する。ポリウレタン樹脂の溶解に使用したＤＭＦは、ポリウレタン樹脂の溶解に一般に用いられる溶媒であり、水に対して任意の割合で混合することができる。このため、ポリウレタンシート２の作製では、凝固液２５にポリウレタン樹脂溶液４５を浸漬すると、まずポリウレタン樹脂溶液４５の表面でＤＭＦと凝固液２５との置換（ポリウレタン樹脂の凝固再生）が起こりスキン層２ａの微多孔が形成される。その後、凝固液２５がスキン層２ａの侵入しやすい部分からポリウレタン樹脂溶液４５内部に侵入するため、ＤＭＦと凝固液２５との置換が急速に進行する部分と遅れる部分とが生じ、比較的大きな発泡５が形成される。凝固液が浸透しないＰＥＴ製フィルムを成膜基材４３に使用することから、ポリウレタン樹脂溶液４５の表面側（スキン層２ａ側）からのみＤＭＦが溶出するため、発泡５は成膜基材４３側が大きく丸みを帯びた三角錘状となる。
【００３１】
これに対して、ポリウレタンシート３の作製では、ポリウレタン樹脂の溶解後に調整有機溶媒を添加して樹脂エマルジョン４９とする。凝固液２５に樹脂エマルジョン４９を浸漬すると、樹脂エマルジョン４９の表面で、ポリウレタンシート２のスキン層２ａと同様に微多孔が形成されたスキン層が形成される。調整有機溶媒は、水に対する溶解度がＤＭＦより小さいため、水（凝固液２５）中への溶出がＤＭＦより遅くなる。また、樹脂エマルジョン４９では、調整有機溶媒を添加した分、ＤＭＦ量が少なくなる。このため、ＤＭＦ及び調整有機溶媒と凝固液２５との置換速度が遅くなるので、ポリウレタンシート２のような発泡５の形成が抑制され、ポリウレタンシート３のスキン層より内側には、発泡６が概ね均等に分散して形成される。従って、発泡６の孔径は、ポリウレタンシート２のナップ層２ｂの発泡５より小さくスキン層２ａの微多孔より大きくなる。また、発泡６は、ＤＭＦ及び調整有機溶媒の脱溶媒に伴い形成されるため、発泡６の孔径より小さい連通孔で立体網目状に連通される。
【００３２】
図２に示すように、接合工程では、乾燥後のポリウレタンシート２、３がそれぞれ成膜基材４３から剥離され、ポリウレタンシート２のスキン層２ａの反対面側にポリウレタンシート３が接合される。接合には、ＤＭＦに少量のポリウレタン樹脂を溶解させた接合溶液を使用する。このポリウレタン樹脂には、ポリウレタンシート２、３と同じポリウレタン樹脂が使用される。ポリウレタン樹脂の溶解量は、ポリウレタンシート２、３の接合が可能であればよく、例えば、１〜５％程度でよい。ポリウレタンシート２、３を接合溶液を介して接触させ、加圧しながら加熱する。ＤＭＦを揮発させることでポリウレタンシート２、３がポリウレタン樹脂を介して接合される。なお、ポリウレタンシート３はスキン層が形成された反対面（成膜基材４３側の面）側が接合される。
【００３３】
バフ処理工程では、ポリウレタンシート３のポリウレタンシート２が接合された反対面側にバフ処理が施される。図４（Ａ）に示すように、巻取ローラ４２に巻き取られたポリウレタンシート２、３はそれぞれＰＥＴ製フィルムの成膜基材４３上に形成されている。成膜時にはポリウレタンシート２、３の厚さにはいずれもバラツキが生じるため、略平坦な成膜基材４３上に形成されたポリウレタンシート２、３の表面（成膜基材４３と反対面側）には凹凸が形成されている。成膜基材４３を剥離したポリウレタンシート２、３を接合した後、図４（Ｂ）に示すように、ポリウレタンシート２の保持面Ｐに、平坦な表面を有する圧接ローラ６５の表面を圧接することで、保持面Ｐが平坦となり、ポリウレタンシート３のポリウレタンシート２が接合された反対面Ｑ１側に凹凸が出現する。反対面Ｑ１側に出現した凹凸がバフ処理で除去される。本例では、連続的に製造されたポリウレタンシート２、３が帯状のため、保持面Ｐに圧接ローラ６５を圧接しながら、反対面Ｑ１側を連続的にバフ処理する。これにより、図４（Ｃ）に示すように、反対面Ｑ１側がバフ処理されて略平坦な反対面Ｑが形成されるため、接合されたポリウレタンシート２、３の全体の厚さのバラツキが解消される。なお、図４（Ａ）では、ポリウレタンシート２、３に形成された発泡５、微発泡６を捨象して示している。また、図４（Ｃ）では説明をわかりやすくするために保持面Ｐ及び反対面Ｑを平坦に示しているが、接合されたポリウレタンシート２、３では両面共にポリウレタンシート２、３の全体の厚さが一様となる凹凸を呈しており、基材７を貼り合わせること又は研磨機に装着することで保持面Ｐが略平坦となる。
【００３４】
図２に示すように、ラミネート加工工程では、ポリウレタンシート３のバフ処理された面（反対面Ｑ）側に基材７を貼り合わせる。基材７のポリウレタンシート３と反対面側には、一面側に剥離紙９が貼付された両面テープ８の他面側を貼り合わせる。そして、円形等の所望の形状に裁断した後、汚れや異物等の付着が無いことを確認する等の検査を行い保持パッド１を完成させる。
【００３５】
得られた保持パッド１で被研磨物を保持して研磨加工を行うときは、例えば、片面研磨機の保持定盤に保持パッド１を剥離紙９を剥離した両面テープ８で装着し、研磨定盤に研磨パッドを装着する。被研磨物を加工表面の背面側で保持パッド１を介して保持定盤に保持させ、加工表面側を研磨パッドで研磨加工する。保持定盤の保持パッド１を装着する面及び研磨定盤の研磨パッドを装着する面は、いずれも平坦に形成されている。このため、保持定盤に装着された保持パッド１は、平坦な保持面Ｐを形成する。
【００３６】
（作用）
次に、本実施形態の保持パッド１の作用等について説明する。
【００３７】
本実施形態の保持パッド１では、ポリウレタンシート２のスキン層２ａが形成された反対面側にポリウレタンシート３が接合されている。ポリウレタンシート３に略均等に形成された発泡６の孔径がポリウレタンシート２のスキン層２ａの微多孔より大きくナップ層２ｂの発泡５より小さいことから、ポリウレタンシート３の圧縮率がポリウレタンシート２より小さくなり、ポリウレタンシート３では外力に対する変形量がポリウレタンシート２より小さくなる。このため、ポリウレタンシート２に接合されたポリウレタンシート３を連続的にバフ処理するときに、ポリウレタンシート２の伸縮がポリウレタンシート３で抑制される。従って、ポリウレタンシート２、３の全体の厚さが一様となるように安定したバフ処理が可能となるので、厚さのバラツキを解消して全体の厚さ精度を向上させることができる。得られた保持パッド１を片面研磨機の保持定盤に装着し保持面Ｐに被研磨物を密着させることで、厚さ精度の向上により平坦化した保持面Ｐで被研磨物が保持される。これにより、被研磨物の加工表面が研磨定盤に装着された研磨パッドに略均等に押し付けられるので、被研磨物の加工表面の平坦性を向上させることができる。
【００３８】
また、本実施形態の保持パッド１では、ポリウレタンシート２に接合されたポリウレタンシート３の外力に対する変形量がポリウレタンシート２より小さく、ポリウレタンシート３の硬度がポリウレタンシート２より大きいことから、接合されたポリウレタンシート２、３の全体の弾力性がポリウレタンシート３で抑制される。このため、被研磨物を保持するときに、ポリウレタンシート２が変形しつつ平坦化した保持面Ｐが被研磨物の全面に略均等に押し付けられるので、被研磨物の加工表面にかかる押圧力が均等化することから、被研磨物の平坦性を向上させることができる。研磨加工される被研磨物については、大型化や高品質化などが進められることが予想されることから、被研磨物の平坦性についても、要求される品質はこれまで以上に高くなると考えられる。このような場合にも、本実施形態の保持パッド１を使用することで、要求品質を満たすことが期待できる。
【００３９】
更に、本実施形態の保持パッド１では、ポリウレタンシート２、３の接合後、ポリウレタンシート３のポリウレタンシート２が接合された反対面Ｑ１側がバフ処理される。このため、ポリウレタンシート２の平坦で被研磨物との接触性に優れるスキン層２ａの表面、すなわち保持面Ｐを損なうことなくポリウレタンシート２、３の全体の厚さ精度を向上させることができる。
【００４０】
また更に、本実施形態の保持パッド１では、ポリウレタンシート３の圧縮率が１％〜５％に設定されている。圧縮率が１％より小さいとポリウレタンシート３が硬くなり過ぎるため、バフ処理時に保持面Ｐに圧接ローラ６５の平坦な表面を圧接しても、ポリウレタンシート３のポリウレタンシート２が接合された反対面Ｑ１側に凹凸が出現しにくくなり、バフ処理による厚さ精度の向上が不十分となる。反対に、圧縮率が５％より大きいとバフ処理時にポリウレタンシート２の伸縮の抑制が不十分となり厚さ精度の向上が不十分となる。従って、ポリウレタンシート３の圧縮率を上述した範囲に設定することで、バフ処理時の厚さ精度の向上、及び、研磨加工時の被研磨物の平坦性の向上を実現することができる。
【００４１】
更にまた、本実施形態の保持パッド１では、ポリウレタンシート２、３がいずれもポリウレタン樹脂で形成されている。これら２枚のポリウレタンシート２、３の接合には、同じポリウレタン樹脂を溶解した接合溶液が使用される。ポリウレタンシート２、３が同じ材質のポリウレタン樹脂で接合されるため、接合面での親和性が異種材料の接合より優れるので、ポリウレタンシート２、３を容易かつ確実に接合することができる。
【００４２】
また、図５に示すように、ポリウレタンシート２のみを使用して保持面Ｐの反対面側をバフ処理した保持パッド１２では、バフ処理によりある程度の厚さ精度が得られるため、被研磨物の保持に使用しても十分な平坦性が期待できる。ところが、ポリウレタンシート２は、バフ処理された面で発泡５が開口するため、基材７等との貼り合わせに要する接着面積が減少することから、研磨加工時にポリウレタンシート２のずれ等が生じることがある。これに対して、本実施形態の保持パッド１では、ポリウレタンシート２に接合されたポリウレタンシート３がバフ処理されるため、ポリウレタンシート３の発泡６が開口しても、発泡６の孔径が発泡５より小さいことから、基材７との接着面積を確保してずれを防止することができる。
【００４３】
更に、本実施形態の保持パッド１では、ポリウレタンシート３のバフ処理された反対面Ｑ側にＰＥＴ製フィルムの基材７が貼り合わされている。このため、ポリウレタンシート２、３が基材７に支持されるので、保持パッド１の搬送時や研磨機への装着時の取り扱いを容易にすることができる。
【００４４】
従来保持パッドに使用するポリウレタンシートの製造に用いられる湿式成膜法では、粘性を有するポリウレタン樹脂溶液の成膜基材への塗布時に生じる塗布厚さのバラツキやポリウレタン樹脂の凝固再生時に生じる脱溶媒のバラツキのため、得られるポリウレタンシートに厚さバラツキが生じる。厚さバラツキを減少させるため、保持パッドの表面にバフ処理が施されるが、被研磨物の保持に有効なスキン層がバフ処理で消失してしまうため、被研磨物を平坦に保持することが難しくなる。元々、スキン層の厚さがポリウレタンシートの厚さバラツキより小さいため、スキン層を残しつつバフ処理しても、厚さバラツキを十分改善することはできない。保持パッドを研磨機に装着後、矯正板の平坦な面を押し付けることで厚さバラツキを解消する方法もあるが、研磨加工直前に矯正作業を行うため、研磨機に装着してもすぐに研磨加工を行うことができず、研磨加工全体の作業効率が低下する。また、保持パッドに使用されるポリウレタン樹脂等が弾性を有しているため、一時的に矯正しても元に戻ることがある。これを回避するためには、矯正時にかける押圧力、温度、水分の調整等の煩雑な作業が必要となる。一方、バフ処理時には、バフ処理が施される反対面側を圧接ローラの平坦な表面に圧接する際に、ポリウレタンシートにテンションが掛かる。このテンションによって、ポリウレタンシートのナップ層に形成された発泡が変形する。このとき、ポリウレタンシートの厚さのほぼ全体に亘るほどの大きな発泡の形成された部分が他の部分に比べて伸縮しやすい。結果として、ポリウレタンシートにテンションが掛かったときに、伸縮しやすい部分と、そうでない部分とで厚みに差が生じてしまう。このため、ポリウレタンシートの厚さが一様となるような安定したバフ処理ができず、もとのシートよりは厚さ精度が改善されるものの、バフ処理時に生じるポリウレタンシートの厚み斑の分、厚さ精度が低下してしまう。このようなポリウレタンシートの厚み斑を防止するために発泡の形成を抑制すると、ポリウレタンシートが硬くなるため、保持した被研磨物にスクラッチ等が生じて平坦性を損なうことがある。本実施形態は、これらの問題を解決することができる保持パッドである。
【００４５】
なお、本実施形態の保持パッド１では、ポリウレタンシート２、３を同じポリウレタン樹脂製とする例を示したが、本発明はこれに限定されるものではない。例えば、ポリウレタンシート３に代えてＰＥＴ製等の樹脂シートやポリウレタン樹脂等を含浸した不織布シートを使用してもよく、バフ処理時にポリウレタンシート２の伸縮が抑制できればよい。また、本実施形態の保持パッド１では、ポリウレタンシート３の作製に調整有機溶媒を添加する例を示したが、本発明はこれに制限されるものではなく、ポリウレタンシート２のスキン層２ａの微多孔より孔径が大きくナップ層２ｂの発泡５より孔径が小さい発泡６が形成されていればよい。換言すれば、発泡５の形成が抑制されていればよく、例えば、湿式成膜法では、凝固浴２５にＤＭＦを添加しておくようにしてもよい。このようにすれば、ポリウレタン樹脂の凝固再生時に脱溶媒の進行が遅くなるため、発泡５の形成を抑制することができる。更に、ポリウレタンシート３を湿式成膜法で作製することに代えて、乾式法で作製するようにしてもよい。
【００４６】
また、本実施形態では、ポリウレタンシート２、３の接合に、少量のポリウレタン樹脂をＤＭＦに溶解させた接合溶液を使用する例を示したが、本発明はこれに限定されるものではない。例えば、ＤＭＦのみを使用しても、ポリウレタンシート２、３の接合面のポリウレタンがＤＭＦにより軟化するため、加圧することで十分接合可能である。また、ポリウレタンシート２、３の接合面を加熱により軟化させ接合するようにしてもよい。もちろん、接着剤等を使用することも可能である。
【００４７】
更に、本実施形態では、ポリウレタンシート３のバフ処理された反対面Ｑ側にＰＥＴ製フィルムの基材７を貼り合わせる例を示したが、本発明はこれに限定されるものではなく、例えば、不織布や織布等を基材７としてもよい。基材７を貼り合わせずに直接両面テープ８を貼り合わせてもよい。また、基材７、両面テープ８をいずれも貼り合わせることなく、接合したポリウレタンシート２、３を研磨加工に使用することもできる。この場合は、研磨機の保持定盤に保持パッドを装着する際に接着剤や両面テープを使用すればよい。
【００４８】
また更に、本実施形態では、ポリウレタン樹脂溶液４５、樹脂エマルジョン４９の塗布にナイフコータ４６を例示したが、例えば、リバースコータ、ロールコータ等を用いてもよく、成膜基材４３に略均一な厚さに塗布可能であれば特に制限されるものではない。また、本実施形態では、ポリウレタン樹脂の乾燥にシリンダ乾燥機５０を例示したが、本発明はこれに限定されるものではなく、例えば、熱風乾燥機等を用いてもよい。
【００４９】
更にまた、本実施形態では、ポリウレタンシート２が接合されたポリウレタンシート３は、バフ機等でポリウレタンシート２が接合された反対面側がバフ処理されるが、バフ処理量はポリウレタンシート２、３の全体の厚さの最大値と最小値との差の２倍以上とすることが望ましい。バフ処理ではサンドペーパーやダイヤモンドバフロール等の種々のものが使用されるが、均一な処理（研削除去）ができるものであればいずれも使用できる。このとき、バフ番手（砥粒の粗さを示す番号）を高くする程、細かな砥粒で研削でき均一なバフ処理ができる。更に、バフ処理を、１回目で低いバフ番手（粗い砥粒）で研削をし、２回目で１回目より高いバフ番手のもので研削量を小さくしてバフ仕上げ処理することで、厚み精度を更に上げることもできる。
【実施例】
【００５０】
以下、本実施形態に従い製造した保持パッド１の実施例について説明する。なお、比較のために製造した比較例の研磨パッドについても併記する。
【００５１】
（実施例１）
実施例１では、ポリウレタンシート２、３の作製にポリウレタン樹脂としてポリエステルＭＤＩ（ジフェニルメタンジイソシアネート）ポリウレタン樹脂（１００％モジュラス１０ＭＰａ）を用いた。ポリウレタンシート２の作製では、３０％ポリウレタン樹脂溶液の１００部に対して、溶媒のＤＭＦの４５部、顔料としてカーボンブラック３０％を含むＤＭＦ分散液４０部、成膜安定剤の疎水性活性剤２部を添加し混合してポリウレタン樹脂溶液４５を調製し、厚さ０．８ｍｍのポリウレタンシート２を得た。一方、ポリウレタンシート３の作製では、調整有機溶媒の酢酸エチルの４５部を添加する以外はポリウレタン樹脂溶液４５の調製と同様にして樹脂エマルジョン４９を調製し、厚さ０．４ｍｍのポリウレタンシート３を得た。ポリウレタンシート２のスキン層が形成された反対面側にポリウレタンシート３を接合し、ポリウレタンシート３のポリウレタンシート２が接合された反対面側をバフ処理量０．２ｍｍとしバフ番手♯１８０のサンドペーパーを使用してバフ処理し、基材７、両面テープ８を貼り合わせて実施例１の保持パッド１を製造した。
【００５２】
（比較例１）
比較例１では、厚さ１．２ｍｍとする以外は実施例１と同様にして作製したポリウレタンシート２のみを使用し、基材７、両面テープ８を貼り合わせて比較例１の保持パッドを製造した。
【００５３】
（比較例２）
比較例２では、比較例１で作製したポリウレタンシート２のみを使用し、スキン層２ａの反対面側をバフ処理量０．２ｍｍでバフ処理し、基材７、両面テープ８を貼り合わせて比較例２の保持パッドを製造した（図５参照）。
【００５４】
（物性評価）
次に、各実施例及び比較例で作製した保持パッドについて、厚さ、圧縮率及び硬度の各物性値を測定した。厚さの測定は、ダイヤルゲージ（最小目盛り０．０１mm）を使用し加重１００ｇ／ｃｍ２をかけて測定した。縦１ｍ×横１ｍのポリウレタンシート２、３を縦横１０ｃｍピッチで最小目盛りの１０分の１（０．００１mm）まで読み取り、厚さの平均値、標準偏差σを求めた。圧縮率は、日本工業規格（ＪＩＳ  L  １０２１）に従い、ショッパー型厚さ測定器（加圧面：直径１ｃｍの円形）を使用して求めた。具体的には、初荷重で３０秒間加圧した後の厚さｔ０を測定し、次に最終圧力のもとで５分間放置後の厚さｔ１を測定した。圧縮率は、圧縮率（％）＝（ｔ０−ｔ１）／ｔ０×１００で算出した。このとき、初荷重は１００ｇ／ｃｍ２、最終圧力は１１２０ｇ／ｃｍ２であった。硬度（ショアＡ）は、日本工業規格（ＪＩＳ  Ｋ  ７２１５）に従い求めた。厚さ、圧縮率及び硬度の測定結果を下表１に示す。
【００５５】
【表１】
2008030146.tif 000003
【００５６】
表１に示すように、厚さの標準偏差σは、ポリウレタンシート２のみをバフ処理せずに使用した比較例１では０．０１７ｍｍを示し、バフ処理を行った比較例２では０．０１０ｍｍを示し比較例１より小さくなり、バフ処理を行ったことにより平坦性が向上した。また、圧縮率は、比較例１では４９．５％を示し、比較例２では５０．９％を示している。
【００５７】
これに対して、ポリウレタンシート２、３を接合した実施例１では、厚さの標準偏差σは０．００７ｍｍを示しており、ポリウレタンシート２のみでバフ処理を行った比較例２より小さく抑制された。また、圧縮率がポリウレタンシート２のみの比較例１、比較例２より小さくなっており、硬度が比較例１、比較例２より大きくなっている。このことから、実施例１では、貼り合わされたポリウレタンシート３によってポリウレタンシート２の伸縮が抑制されていることが判る。従って、バフ処理時に生じるポリウレタンシート２の伸縮もポリウレタンシート３により抑制され、バフ処理によって厚さ精度が向上することが判った。この実施例１の保持パッド１を介して被研磨物を保持することで、研磨加工で被研磨物の表面を高精度に平坦化することが期待できる。
【産業上の利用可能性】
【００５８】
本発明は被研磨物の平坦性を向上させるために厚さ精度を向上させた保持パッドを提供するため、保持パッドの製造、販売に寄与するので、産業上の利用可能性を有する。
【図面の簡単な説明】
【００５９】
【図１】本発明に係る保持パッドを示す断面図である。
【図２】実施形態の保持パッドの製造工程を示す工程図である。
【図３】保持パッドのポリウレタンシートの製造に用いる成膜装置の概略構成を示す正面図である。
【図４】バフ処理工程でのポリウレタンシートの状態変化を示す断面図であり、（Ａ）は成膜基材に形成されたときの状態、（Ｂ）は２枚のポリウレタンシートを接合した後、保持面を圧接ローラに圧接したときの状態、（Ｃ）はバフ処理後に圧接ローラを取り外したときの状態をそれぞれ示す。
【図５】内部に発泡が形成されスキン層の反対面側がバフ処理されたポリウレタンシートを使用した比較例の保持パッドを示す断面図である。
【符号の説明】
【００６０】
Ｐ  保持面
１  保持パッド
２  ポリウレタンシート（第１の軟質プラスチックシート）
３  ポリウレタンシート（第２の軟質プラスチックシート）
５  発泡
６  発泡
【図１】
2008030146.tif 000004
【図２】
2008030146.tif 000005
【図３】
2008030146.tif 000006
【図４】
2008030146.tif 000007
【図５】
2008030146.tif 000008